(57)【要約】  ブルーム連続鋳造用のフラットロールと凸ロールの組み合わせによる軽圧下方法。まず鋳造スラブの三次元温度場分布、二相領域、固相領域の厚さ、及び固相分率を計算し、圧下の開始ロールと終了ロールの位置を決定し、鋳造スラブの体積収縮量に基づき、各テンションレベラーのロールの圧下量を決定する；鋳造スラブの2021535838.tif 000034の区間で、大圧下の作業モードを施す；鋳造スラブの2021535838.tif 000035の区間で、軽圧下の作業モードを施す。
2021535838.tif 000002
【特許請求の範囲】
【請求項１】
連続鋳造ラインに複数のテンションレベラーを順次に設置して鋳造スラブを圧縮鋳造することを含むブルーム連続鋳造用のフラットロールと凸ロールの組み合わせによる軽圧下方法であって、下記のことを特徴とする方法：
鋳造スラブで成形する鋼の鋼種、スラブ絞り速度、冷却条件、過熱度に基づき、キャスティング方向に沿った三次元温度場分布、二相領域、固相領域の厚さ、及び
【数１】
2021535838.tif 000026
を含む鋳造スラブのブルーム連続鋳造の凝固熱伝達と液体コアのモデルデータを取得する；
前記モデルデータに基づき、圧下の開始ロールと終了ロールの位置を決定し、且つ前記モデルデータを連続鋳造ラインにおける各テンションレベラーと関連付ける；
鋳造スラブの体積収縮量を取得し、前記体積収縮量に基づき、各テンションレベラーのロールの圧下量を決定し、且つ鋳造スラブの
【数２】
2021535838.tif 000027
の区間で、鋳造スラブに大圧下の作業モードを施し、相応に、各テンションレベラーによる圧下量は、単一ロールの圧下率で１％〜１０％である；
鋳造スラブの
【数３】
2021535838.tif 000028
の区間で、鋳造スラブに軽圧下の作業モードを施し、相応に、各テンションレベラーによる圧下量は、単一ロールの圧下率で２％以下である；
ただし、前記複数のテンションレベラーは、前部テンションレベラーと後部テンションレベラーに分けられ、前記後部テンションレベラーは前記前部テンションレベラーよりも鋳造スラブの凝固完了点に接近し、前記後部テンションレベラーは凸ロールテンションレベラーであり、前記前部テンションレベラーはフラットロールテンションレベラーである。
【請求項２】
鋳造スラブの
【数４】
2021535838.tif 000029
の場合、フラットロールテンションレベラーで鋳造スラブを圧縮鋳造するが、
【数５】
2021535838.tif 000030
の場合、凸ロールテンションレベラーで鋳造スラブを圧縮鋳造することを特徴とする、請求項１に記載のブルーム連続鋳造用のフラットロールと凸ロールの組み合わせによる軽圧下方法。
【請求項３】
前記凸ロールテンションレベラーの上部ロールは凸ロールであり、ロールギャップを調整するために上昇・下降することができ、前記凸ロールはモーターと減速機に接続される；
前記凸ロールテンションレベラーの下部ロールはフラットロールである；
前記上部ロールと前記下部ロールはフレームで接続されており、４ペアの駆動油圧シリンダーを介して中央の鋳造スラブに圧下力を掛ける
ことを特徴とする、請求項１に記載のブルーム連続鋳造用のフラットロールと凸ロールの組み合わせによる軽圧下方法。
【請求項４】
前記上部ロールは凸ロールであり、駆動ロールでもあることを特徴とする、請求項３に記載のブルーム連続鋳造用のフラットロールと凸ロールの組み合わせによる軽圧下方法。
【請求項５】
前記下部ロールはフラットロールであり、動かずに固定される従動ロールでもあることを特徴とする、請求項３に記載のブルーム連続鋳造用のフラットロールと凸ロールの組み合わせによる軽圧下方法。
【請求項６】
前記凸ロールのロール本体の作業部の輪郭曲線は、第１直線分（ＡＢ）と、第１遷移曲線分（ＢＣ）と、第２直線分（ＣＤ）と、第２遷移曲線分（ＤＥ）と、第３直線分（ＥＦ）とが順次に連結してなる；
ただし、第１直線分（ＡＢ）は第３直線分（ＥＦ）と同軸にまたは同一平面に設置され、第２直線分（ＣＤ）は第１直線分（ＡＢ）または第３直線分（ＥＦ）と平行に設置される；
第１遷移曲線分（ＢＣ）と第２遷移曲線分（ＤＥ）はそれぞれ正弦曲線からなり、或いは内側へ凹入するものと、外側へ凸出するものとを含む２つの円弧線からなり、２つの円弧の半径は等しい若しくは等しくない；
凸ロールの長手方向の断面について、第１遷移曲線分（ＢＣ）と、第２直線分（ＣＤ）と、第２遷移曲線分（ＤＥ）とは、凸ロールの表面でラグボス形態の凸構造を形成する
ことを特徴とする、請求項３に記載のブルーム連続鋳造用のフラットロールと凸ロールの組み合わせによる軽圧下方法。
【請求項７】
前記ラグボスの前記第１遷移曲線分（ＢＣ）は正弦曲線からなる場合、正弦曲線の方程式は：
【数６】
2021535838.tif 000031
である；
式中：Ｈはラグボス高さであり；ｎはラグボスの第１遷移曲線分（ＢＣ）のｘ軸への投影長さである
ことを特徴とする、請求項６に記載のブルーム連続鋳造用のフラットロールと凸ロールの組み合わせによる軽圧下方法。
【請求項８】
前記第２遷移曲線分（ＤＥ）と第１遷移曲線分（ＢＣ）は鏡映対称である；それらの鏡映対称中心線は、前記第２直線分（ＣＤ）の中点を通り、且つ前記第２直線分（ＣＤ）に垂直する直線であることを特徴とする、請求項６または７に記載のブルーム連続鋳造用のフラットロールと凸ロールの組み合わせによる軽圧下方法。
【請求項９】
鋳造スラブの
【数７】
2021535838.tif 000032
の区間で、各テンションレベラーは、鋳造スラブ上面で発生する圧痕形状の開口が凸ロールのロール本体の第２直線分（ＣＤ）の長さに等しいことを特徴とする、請求項６に記載のブルーム連続鋳造用のフラットロールと凸ロールの組み合わせによる軽圧下方法。
【請求項１０】
前記各テンションレベラーの前記凸ロールのロール本体の第２直線分（ＣＤ）の長さは、鋳造スラブが各テンションレベラーに到達する時の未凝固二相領域の幅（Ｄ）によるものであることを特徴とする、請求項６に記載のブルーム連続鋳造用のフラットロールと凸ロールの組み合わせによる軽圧下方法。
【請求項１１】
前記各テンションレベラーの前記凸ロールのロール本体の第２直線分（ＣＤ）の長さは≧Ｄ＋４０ｍｍであることを特徴とする、請求項１０に記載のブルーム連続鋳造用のフラットロールと凸ロールの組み合わせによる軽圧下方法。
【請求項１２】
前記モデルデータを取得するためには、連続鋳造プロセスと鋳造スラブ成形理論に従い、ブルーム連続鋳造の凝固熱伝達と液体コアについてモデルによる計算を行い、さまざまな鋼種、スラブ絞り速度、冷却条件、過熱度に基づき、鋳造スラブが各テンションレベラーに到達する時の三次元温度場分布、二相領域、固相領域の厚さ、及び
【数８】
2021535838.tif 000033
を計算することを特徴とする、請求項１に記載のブルーム連続鋳造用のフラットロールと凸ロールの組み合わせによる軽圧下方法。
【請求項１３】
鋳造スラブに大圧下の作業モードを施す各テンションレベラーによる圧下量は、最大で単一ロールで１０ｍｍである；鋳造スラブに軽圧下の作業モードを施す各テンションレベラーによる圧下量は、単一ロールで５ｍｍ以下であることを特徴とする、請求項１に記載のブルーム連続鋳造用のフラットロールと凸ロールの組み合わせによる軽圧下方法。
【発明の詳細な説明】
【技術分野】
【０００１】
本発明は金属鋳造の分野に属し、特に鋳造スラブを現場で後処理または後加工するための方法に関する。
【背景技術】
【０００２】
鋼の連続鋳造において、外部冷却によって、鋳造スラブの表面が内部よりも早く凝固するため、表面が内部よりも大きく収縮し、凝固・結晶化の終了につれ、いくつかの局所領域の両側で柱状結晶が橋を架け、橋を取り巻く液体が凝固すると、液体コア内部の橋の上方からの溶鋼の補充が妨害されることにより、橋の下方の溶鋼が凝固する時に収縮空孔と緩みが発生してしまい、収縮空孔と緩みの形成により、真空の収縮空孔はデンドライト間の溶質に富む液体を吸引して中心部に向かって流させると同時に、マクロ偏析が発生してしまう。
【０００３】
軽圧下は圧縮鋳造に相当するため、収縮空孔、緩み及びマクロ偏析を同時に解消する作用を有し、鋳造スラブのフラットロールによる軽圧下技術はその原因で連続鋳造の分野で幅広く適用されている。
【０００４】
鋳造スラブの表面が内部よりも早く凝固するため、凝固完了点に近いほど鋳造スラブの凝固シェルが厚くなり、温度が低くなり、凝固シェルの両側が完全に凝固しており、圧下工程において凝固完了点に近いほど変形抵抗が大きくなることから、従来技術はいずれも１ペアのフラットロールを用いて圧縮するが、テンションレベラーの交換の原因で、それらは全て同様に作成され、圧下力も同様になることにより、前部テンションレベラーの圧力に余剰があるが、後部テンションレベラーの圧力が不足になる。高合金鋼の生産量が増えてくるにつれ、この矛盾はより顕著になった。凸ロールを用いて未凝固部でより効果的な軽圧下を行う技術は提案された。
【０００５】
出願の公開番号がＣＮ１０５９８３６６８Ａで、出願の公開日が２０１６年１０月０５日である中国発明特許出願では、「軽圧下ロール、それを備える軽圧下装置及び鋳造スラブの製造方法」が開示され、その軽圧下ロールの端部の直径は中央部の直径よりも小さく、ただし、軽圧下ロールの回転軸線を含む断面視で、中央部と端部の間の外周は、端部側に回転軸線に向けて隆起する第１円弧を有し、中央部側に第１円弧の隆起方向とは反対方向に向けて隆起する第２円弧を有し、第１円弧と第２円弧の両方と相接する接線は、回転軸線とのなす角が４０°以下である。該技術方案は、定常な曲率を持つラグボス無しの凸形ロール（ドラム型ロール）を固相比率０．２の位置に取り付け、それを用いて大きな圧下量を施し、緩やかな曲率を持つラグボス付きの凸形ロールを凝固終点に位置させ、中心部の固相比率０．２の位置及び凝固終点の２箇所のみで、順次に大変形量で圧下を行うことにより、化学成分の偏析及び凝固中心部の収縮空孔、並びに酷い緩みによる品質の欠陥を解決する。しかしながら、鋳造スラブが凝固する原理によれば、軽圧下は圧縮鋳造に相当し、その圧下量は現有の溶鋼の収縮量を補償し、デンドライト間の低融点不純物に富む溶鋼の中心部への流動を制限するためのものであり、過剰の圧下量は凝固偏析の改善に有利ではない。
【０００６】
上記の中国発明特許出願では、後段の工程の鋼圧延プロセスにおいて鋳造スラブの窪みで生じる折り畳み欠陥を減らす目的で、その凸ロールの遷移曲線は、内側へ凹入するものと、外側へ凸出するものとを含み、互いに相接する２つの円弧線からなり、２つの円弧の半径は等しくなく、外側へ凸出する第１円弧の半径は通常、内側へ凹入する第２円弧の半径よりも小さい軽圧下装置も開示された。
【０００７】
出願の公開番号がＣＮ１０７３７７９１９Ａで、出願の公開日が２０１７年１１月２４日である中国発明特許出願では、「軸受鋼鋳造スラブの中心部の緻密度を上げる方法」が開示され、その連続鋳造プロセスにおいて、鋳造機の絞り速度を０．５０ｍ／ｍｉｎ〜０．６５ｍ／ｍｉｎに制御し、タンディッシュにおける溶鋼の過熱度を２０℃〜３０℃に制御し、凝固完了点大圧下方式を採用し、分配された固相率に応じて軽圧下、大圧下を行い、大圧下はｆｓ＝０．９から始まり、ｆｓ＝１．０になると、凸形ロールを用いて大圧下を行う。本技術方案は、凝固完了点大圧下方式を採用し、ｆｓ＝０．９〜１．０の時に単一の凸形ロールを用いて大圧下を行うことで、収縮空孔を低減させる。しかし、それはどのように軽圧下を行うという課題に触れていない。
【発明の概要】
【発明が解決しようとする課題】
【０００８】
本発明で解決しようとする課題は、ブルーム連続鋳造用のフラットロールと凸ロールの組み合わせによる軽圧下方法を提供することである。ただし、ブルーム連続鋳造用のフラットロールと凸ロールの組み合わせによる軽圧下方法で、凸ロール部分を用いてテンションレベラーの圧下力を低減させ、スラブ絞り抵抗を低減させる。ただし、異なるテンションレベラーの凸ロールに異なる長さのラグボスを適用することで、最終に鋳造スラブ上面で発生する圧痕形状の開口が広くなり、後段の工程の鋼圧延プロセスにおける折り畳み欠陥の発生を避けると共に、圧下力の低減に有利であり、且つ凸ロールテンションレベラーの圧下力の低減にも有利である。
【課題を解決するための手段】
【０００９】
本発明の技術方案は、連続鋳造ラインに複数のテンションレベラーを順次に設置して鋳造スラブを圧縮鋳造することを含むブルーム連続鋳造用のフラットロールと凸ロールの組み合わせによる軽圧下方法であって、下記のことを特徴とする方法を提供することである：
１）鋳造スラブのブルーム連続鋳造の凝固熱伝達と液体コアのモデルデータを取得する；該モデルデータを取得する一つの実施形態は、連続鋳造プロセスと鋳造スラブ成形理論に従い、ブルーム連続鋳造の凝固熱伝達と液体コアについてモデルによる計算を行い、さまざまな鋼種、スラブ絞り速度、冷却条件、過熱度に基づき、キャスティング方向に沿った三次元温度場分布、二相領域、固相領域の厚さ、及び固相分率を計算する；
２）前記モデルデータまたはモデル計算に基づき、圧下の開始ロールと終了ロールの位置を決定し、且つ前記モデルデータを連続鋳造ラインにおける各テンションレベラーと関連付け、連続鋳造ラインにおける各テンションレベラーを鋳造スラブの相応の三次元温度場分布、二相領域、固相領域の厚さ、及び固相分率に対応させる；
３）鋳造スラブの体積収縮量を取得し、該体積収縮量に基づき、各テンションレベラーのロールの圧下量を決定する；鋳造スラブの体積収縮量を取得する実施形態は、鋳造条件に応じて実験式によって取得することを含む；
さらに、工程３）において、鋳造スラブの
【００１０】
【数１】
2021535838.tif 000003
【００１１】
の区間で、鋳造スラブに大圧下の作業モードを施し、即ち、
【００１２】
【数２】
2021535838.tif 000004
【００１３】
の場合、凸ロールテンションレベラーで鋳造スラブを圧縮鋳造し、各テンションレベラーによる圧下量は、単一ロールの圧下率で１％〜１０％であり、一つの実施形態において、圧下量は最大で単一ロールで１０ｍｍである；また、工程３）において、鋳造スラブの
【００１４】
【数３】
2021535838.tif 000005
【００１５】
の区間で、鋳造スラブに軽圧下の作業モードを施し、相応に、各テンションレベラーによる圧下量は、単一ロールの圧下率で２％以下であり、一つの実施形態において、圧下量は５ｍｍ以下である。
【００１６】
前記軽圧下方法の一つまたは複数の実施形態において、
【００１７】
【数４】
2021535838.tif 000006
【００１８】
の場合、フラットロールテンションレベラーで鋳造スラブを圧縮鋳造するが、
【００１９】
【数５】
2021535838.tif 000007
【００２０】
の場合、凸ロールテンションレベラーで鋳造スラブを圧縮鋳造する。
圧下率は、圧下量を鋳造スラブ厚さで割ったものである。
【００２１】
前記形態によれば、凝固完了点から遠く離れた前部テンションレベラーの場合にも、フラットロールテンションレベラーで鋳造スラブを圧縮鋳造する；
凝固完了点に近い後部テンションレベラーの場合には、凸ロールテンションレベラーで鋳造スラブを圧縮鋳造する；
前記軽圧下方法によれば、フラットロールテンションレベラーと凸ロールテンションレベラーの組み合わせによる軽圧下方法を用いて、鋳造スラブに凝固完了点の軽圧下制御をすることで、鋳造スラブの中心部の緩み、収縮空孔及び偏析を低減させ、圧延材の内部品質を改善する；
前記軽圧下方法によれば、凸ロールテンションレベラーの圧下力を低減させると共に、鋳造スラブの連続鋳造プロセスにおけるスラブ絞り抵抗を低減させることができる。
【００２２】
前記軽圧下方法の一つまたは複数の実施形態において、前記凸ロールテンションレベラーの上部ロールは凸ロールであり、ロールギャップを調整するために上昇・下降することができ、前記凸ロールはモーターと減速機に接続される；前記凸ロールテンションレベラーの下部ロールはフラットロールである；前記上部ロールと下部ロールはフレームで接続されており、４ペアの駆動油圧シリンダーを介して中央の鋳造スラブに圧下力を掛ける。
【００２３】
前記軽圧下方法の一つまたは複数の実施形態において、前記上部ロールは凸ロールであり、駆動ロールでもある。前記下部ロールはフラットロールであり、動かずに固定される従動ロールでもある。
【００２４】
前記軽圧下方法の一つまたは複数の実施形態において、前記凸ロールのロール本体の作業部の輪郭曲線は、第１直線分ＡＢと、第１遷移曲線分ＢＣと、第２直線分ＣＤと、第２遷移曲線分ＤＥと、第３直線分ＥＦとが順次に連結してなる；ただし、第１直線分ＡＢは第３直線分ＥＦと同軸にまたは同一平面に設置され、第２直線分ＣＤは第１直線分ＡＢまたは第３直線分ＥＦと平行に設置される；第１遷移曲線分ＢＣと第２遷移曲線分ＤＥはそれぞれ正弦曲線からなり、或いは内側へ凹入するものと、外側へ凸出するものとを含み、互いに相接する２つの円弧線からなり、２つの円弧の半径は等しい若しくは等しくない；凸ロールの長手方向の断面について、第１遷移曲線分ＢＣと、第２直線分ＣＤと、第２遷移曲線分ＤＥとは、凸ロールの表面でラグボス形態の凸構造を形成する。
【００２５】
前記軽圧下方法によれば、鋳造スラブ上面で発生する圧痕形状の開口を広くし、後段の工程の鋼圧延プロセスにおける折り畳み欠陥の発生を避けると共に、圧下力の低減に有利であり、且つ凸ロールテンションレベラーの圧下力の低減にも有利である。
【００２６】
前記軽圧下方法の一つまたは複数の実施形態において、前記ラグボスの第１遷移曲線分ＢＣ曲線の正弦曲線の方程式は：
【００２７】
【数６】
2021535838.tif 000008
【００２８】
である；
式中：Ｈはラグボス高さであり；ｎはラグボスの第１遷移曲線分ＢＣのｘ軸への投影長さである。
【００２９】
前記軽圧下方法の一つまたは複数の実施形態において、前記第２遷移曲線分ＤＥと第１遷移曲線分ＢＣは鏡映対称である；それらの鏡映対称中心線は、第２直線分ＣＤの中点を通り、且つ第２直線分ＣＤに垂直する直線である。
【００３０】
前記軽圧下方法の一つまたは複数の実施形態において、鋳造スラブの
【００３１】
【数７】
2021535838.tif 000009
【００３２】
の区間で、各テンションレベラーは、鋳造スラブ上面で発生する圧痕形状の開口が凸ロールのロール本体の第２直線分ＣＤの長さに等しい。
【００３３】
前記軽圧下方法の一つまたは複数の実施形態において、前記各テンションレベラーの凸ロールのロール本体の第２直線分ＣＤの長さは、連続鋳造スラブが各テンションレベラーに到達する時の未凝固二相領域の幅Ｄによるものである。
【００３４】
前記軽圧下方法の一つまたは複数の実施形態において、前記各テンションレベラーの凸ロールのロール本体の第２直線分ＣＤの長さは≧Ｄ＋４０ｍｍである。
【００３５】
従来技術に比べて、本発明の利点は：
１．ある実施形態によれば、ブルーム連続鋳造用のフラットロールと凸ロールの組み合わせによる軽圧下方法によって凝固完了点の軽圧下制御をすることで、統合利用によって鋳造スラブの中心部の緩み、収縮空孔及び偏析を低減させ、圧延材の内部品質を改善する；
２．ある実施形態によれば、両側の凝固した凝固シェルによる大きな変形抵抗を回避し、凸ロールテンションレベラーの圧下力を低減させることができる；摩擦力が小さくなるので、鋳造スラブの連続鋳造プロセスのスラブ絞り抵抗も小さくなる；
３．ある実施形態によれば、軽圧下は、単一の凸形ロールによる大きな圧下量ではなく、分散圧下によって実現され、しかも異なる長さのラグボス付き圧下ロールにより、軽圧下終了後、最終に鋳造スラブ上面で発生する圧痕形状の開口が広くなり、後段の工程の鋼圧延プロセスにおける折り畳み欠陥の発生を避けると共に、凸ロールテンションレベラーの圧下力の低減にも有利である。
【図面の簡単な説明】
【００３６】
【図１】図１は本技術方案における連続鋳造の凝固熱伝達の計算プロセスの模式図である。
【図２】図２は本発明のブルームを軽圧下テンションレベラーに適用する場合の取り付け位置の模式図である。
【図３】図３は本発明のブルームの凝固完了点の二相領域の幅の模式図である。
【図４】図４は本発明のブルームのテンションレベラーの凸ロールによる圧下の模式図である。
【図５】図５は凸形圧延ロールの輪郭形状の模式図である。
【図６】図６は鋳造スラブ上面の圧痕形状の模式図である。
【発明を実施するための形態】
【００３７】
以下、図面および実施例に基づいて本発明をさらに説明する。
図１において、まず従来の連続鋳造プロセスと鋳造スラブ成形理論に従い、ブルーム連続鋳造の凝固熱伝達と液体コアについてモデルによる計算を行う：
凝固熱伝達方程式：
【００３８】
【数８】
2021535838.tif 000010
【００３９】
に基づき、
初期条件：
【００４０】
【数９】
2021535838.tif 000011
【００４１】
と、境界条件：
第１種境界条件：
【００４２】
【数１０】
2021535838.tif 000012
【００４３】
第２種境界条件：
【００４４】
【数１１】
2021535838.tif 000013
【００４５】
第３種境界条件：
【００４６】
【数１２】
2021535838.tif 000014
【００４７】
とを指定し、鋼の物性パラメーターを代入することで、有限要素計算により、さまざまな鋼種、スラブ絞り速度、冷却条件、過熱度での鋳造スラブが各テンションレベラーに到達する時の三次元温度場分布、二相領域、固相領域の厚さ、及び固相分率を計算することができる。
【００４８】
図１は連続鋳造の凝固熱伝達の計算のフローチャートである。ただし、「開始」とは、計算の開始である；「データを入力する」とは、鋼の物性パラメーター、鋼種、スラブ絞り速度、過熱度などを入力することである；「水量データベースを調査する」とは、各冷却領域の各冷却回路における冷却水量を調査することである；「スライスを初期化する」とは、有限要素スライス計算の開始時にスライスを初期化することである；「スライスの時間と位置を記録（更新）する」とは、スライスが形成される時間と到達する位置を記録（更新）することである；「節点位置を判断する」とは、節点位置が結晶器内にあるか、それとも二次冷却領域にあるかを判断することである；「結晶器」内にあると、結晶器の熱の流れを計算する；「二次冷却領域」にあると、各二次冷却領域の熱の流れを計算し、もし「二次冷却領域」に水冷領域、即ち空冷領域が無ければ、空冷領域の熱の流れを計算する；「節点相領域を判断する」とは、節点が「液相領域」にあるか、「二相領域」にあるか、それとも「固相領域」にあるかを判断し、「節点位置を判断する」と同時に、節点が鋳造スラブの「中心部」にあるか、「内部」にあるか、それとも「表面」にあるかを判断することである；「スライスの温度を求める」とは、各スライスの温度値を計算することである；「結果を出力する」とは、鋳造スラブの三次元温度場分布、二相領域の厚さ、固相領域の厚さ、固相分率などの計算結果を出力することである。
【００４９】
図２において、連続鋳造ラインにおける各テンションレベラー（ｉ＝１〜ｎ、ｎは一つの連続鋳造ラインにおけるテンションレベラーの総数である）の場所または位置が示される。
【００５０】
図中、矢印は連続鋳造プロセスの方向、即ち鋳造スラブの進行方向を示す。
図３において、鋳造スラブの二相領域及び固相領域の厚さが示される。
【００５１】
図中、ハッチング部分は固相領域を、空白領域は二相領域を、Ｄは二相領域の幅を、Ｐは
【００５２】
【数１３】
2021535838.tif 000015
【００５３】
の圧下区間を、矢印は連続鋳造プロセスの方向、即ち鋳造スラブの進行方向を示す。
図３の計算結果からみれば、凝固完了点から遠く離れたテンションレベラー（即ち前部テンションレベラー、その番号ｉは小さく、ｉ値は１〜４の間から選択される）の場合、凝固シェルが薄く、鋳造スラブの温度が高く、必要な軽圧下力が小さいことから、軽圧下の要求を満たせるが、凝固完了点に近いテンションレベラー（即ち後部テンションレベラー、その番号ｉは大きく、ｉ値は５〜８の間から選択される）の場合、凝固シェルが厚く、鋳造スラブの温度が低く、必要な軽圧下力が大きいことから、軽圧下の要求を満たせない。
【００５４】
従って、本発明の技術方案はフラットロールと凸ロールの組み合わせによる軽圧下方法を採用し、前部テンションレベラーの場合にも、フラットロールによる方案を適用するが、後部テンションレベラーの場合には、凸ロールによる方案を適用する。特に従来の連続鋳造機の場合、後部テンションレベラーの圧下能が不十分であるので、このような組み合わせ方案による軽圧下は極めて適切である。前部テンションレベラーと後部テンションレベラーの境界は通常
【００５５】
【数１４】
2021535838.tif 000016
【００５６】
によるが、発明者らの推薦によれば、鋳造スラブの固相分率が
【００５７】
【数１５】
2021535838.tif 000017
【００５８】
の場合、フラットロールテンションレベラーで鋳造スラブを圧縮鋳造するが、
【００５９】
【数１６】
2021535838.tif 000018
【００６０】
の場合、凸ロールテンションレベラーで鋳造スラブを圧縮鋳造する。
図４において、凸ロールテンションレベラーの模式図が示され、上部ロール１は凸ロールであり、駆動ロールでもあり、ロールギャップを調整するために上昇・下降することができ、モーターと減速機に接続される；下部ロール３はフラットロールであり、動かずに固定される従動ロールでもあり、上部ロールと下部ロールはフレームで接続されており、４ペアの駆動油圧シリンダーを介して中央の鋳造スラブに圧下力を掛ける。
【００６１】
上部ロールと下部ロールの間にあるのは鋳造スラブ２である。
図５において、本技術方案における凸ロールテンションレベラーの凸ロール形状の構造模式図が示され、図面から分かるように、前記凸形ロール（凸ロールと略称される）のロール本体の作業部の輪郭曲線は、第１直線分ＡＢと、第１遷移曲線分ＢＣと、第２直線分ＣＤと、第２遷移曲線分ＤＥと、第３直線分ＥＦとからなる。
【００６２】
ただし、第１遷移曲線分ＢＣと第２遷移曲線分ＤＥは正弦曲線からなり、或いは内側へ凹入するものと、外側へ凸出するものとを含み、互いに隣接の直線分と相接する２つの円弧線からなり、２つの円弧の半径は等しい若しくは等しくない。
【００６３】
各凸ロールの長手方向の縦断面について、第１遷移曲線分ＢＣと、第２直線分ＣＤと、第２遷移曲線分ＤＥとは、凸ロールの表面でラグボス形態の凸構造４を形成することは明らかになる。
【００６４】
図５の座標系において、Ｂ点は座標の原点であり、ｘ軸はロールの中心軸に平行し、ｙ軸はロールの中心軸線に垂直する。
【００６５】
前記第１遷移曲線分ＢＣの正弦曲線の方程式は：
【００６６】
【数１７】
2021535838.tif 000019
【００６７】
である；
式中：Ｈはラグボス高さである。ｎはラグボスの第１遷移曲線分ＢＣのｘ軸への投影長さである。
【００６８】
ｎはラグボス高さＨの倍数であり、即ちラグボスの第１遷移曲線分ＢＣのｘ軸への投影長さは
【００６９】
【数１８】
2021535838.tif 000020
【００７０】
である。
第２遷移曲線分ＤＥは、線分ＣＤの中点に沿ったものを中心線として、第１遷移曲線分ＢＣに鏡映を施すことによって形成することができる。
【００７１】
特に、凸ロールのロール本体中央の第２直線分ＣＤの長さは、図３における連続鋳造スラブが各テンションレベラーに到達する時の未凝固二相領域の幅Ｄによるものである。
【００７２】
鋳造スラブが各テンションレベラーに到達する時の未凝固二相領域の幅Ｄが相違することから、テンションレベラーの位置によって、各凸ロールの第２直線分（中間直線分とも言う）ＣＤの長さも相違する。
【００７３】
理論的には、各テンションレベラーに対応する凸ロールの第２直線分の長さＣＤｉ（ただし、ｉ＝連続鋳造ラインにおける各テンションレベラーの位置番号）は、鋳造スラブが各テンションレベラーに到達する時の未凝固二相領域の幅Ｄｉ（ただし、ｉ＝連続鋳造ライン上の各テンションレベラーの位置番号）と同等若しくはそれ以上である必要があるが、鋳造速度、鋼種、過熱度、冷却強度の違いによって、Ｄｉ値は変化するため、汎用性のことも考慮すると、実際には、各テンションレベラーについて、それらに対応する凸ロールの第２直線分ＣＤｉの長さは、鋳造スラブが各テンションレベラーに到達する時の未凝固二相領域の幅Ｄｉよりも長くする必要がある。鋳造スラブを下方に絞る過程において、鋳造スラブがストランド中心線から逸れること（偏流と言う）も考慮すると、フラットロールは常に鋳造スラブの中心部の未凝固二相領域に加圧できるゆえ、小さい偏流がフラットロールテンションレベラーに大きく影響しないが、凸ロールの突出部（即ち前記ラグボス）も鋳造スラブの中心部の未凝固二相領域に加圧できることは要求される。
【００７４】
まとめて考慮すると、各テンションレベラーｉについて、対応する凸ロールの第２直線分ＣＤｉの長さ≧Ｄｉ＋４０ｍｍであることを薦める（ただし、ｉ＝連続鋳造ラインにおける各テンションレベラーの位置番号）。
【００７５】
ラグボス高さＨは、全てのテンションレベラーの圧下区間における総凝固体積収縮及び線収縮によって決定されるが、汎用性も考慮すると、それを理論計算値よりも３０％大きくする。
【００７６】
図６は、異なる長さのラグボス付き圧下ロールにより、軽圧下終了後、最終に鋳造スラブ上面で発生する圧痕形状である。
【００７７】
圧痕Ｔの開口が広くなり（正確に言えば、開口の底部から上に向かって徐々に広がる傾向があり、ほぼ上下逆の等脚台形になり）、後段の工程の鋼圧延プロセスにおける折り畳み欠陥の発生を避けると共に、凸ロールテンションレベラーの圧下力の低減にも有利であることは明らかになる。
【００７８】
本発明の技術方案によれば、ブルーム連続鋳造用のフラットロールと凸ロールの組み合わせによる軽圧下方法によって凝固完了点の軽圧下制御をすることで、統合利用によって鋳造スラブの中心部の緩み、収縮空孔及び偏析を低減させ、圧延材の内部品質を改善する。
【００７９】
鋳造スラブは鋳造スラブの凝固過程において大きな体積収縮が発生するため、鋳造スラブの体積収縮を補償するために、より大きな圧下量が必要になるが、圧下プロセスにおいて、鋳造スラブには主に両側の凝固した凝固シェルに集中する変形抵抗が発生する。
【００８０】
本発明にかかるブルーム連続鋳造用のフラットロールと凸ロールの組み合わせによる軽圧下方法によれば、両側の凝固した凝固シェルによる大きな変形抵抗を回避し、凸ロールテンションレベラーの圧下力を低減させることができる。鋳造スラブの凝固完了点で
【００８１】
【数１９】
2021535838.tif 000021
【００８２】
で大圧下を行い、鋳造スラブの中心部の緻密度を上げることができると共に、凸ロールと鋳造スラブの接触面積が小さくなり、摩擦力が小さくなるので、鋳造スラブの連続鋳造プロセスのスラブ絞り抵抗も小さくなる。
【００８３】
それらと共に、本発明にかかるフラットロールと凸ロールの組み合わせによる軽圧下方法によれば、軽圧下は、単一の凸形ロールによる大きな圧下量ではなく、分散圧下によって実現され、しかも異なる長さのラグボス付き圧下ロールにより、軽圧下終了後、最終に鋳造スラブ上面で発生する圧痕形状の開口が広くなり、後段の工程の鋼圧延プロセスにおける折り畳み欠陥の発生を避けると共に、凸ロールテンションレベラーの圧下力の低減にも有利である。
【実施例】
【００８４】
実施例一：
連続鋳造ラインのプロセスの進行方向に沿って、９つのテンションレベラーを順次に設置し、各テンションレベラーの番号を順番に１番から９番にした。
【００８５】
まず、連続鋳造プロセスと鋳造スラブ成形理論に従い、ブルーム連続鋳造の凝固熱伝達と液体コアについてモデルによる計算を行い、さまざまな鋼種、スラブ絞り速度、冷却条件、過熱度に基づき、鋳造スラブが各テンションレベラーに到達する時の三次元温度場分布、二相領域、固相領域の厚さ、及び固相分率を計算した；その後、モデル計算に基づき、圧下の開始ロールと終了ロールの位置を決定し、且つ連続鋳造ラインにおける各テンションレベラーと関連付けたところ、以下の結果が得られた：
１〜５番のテンションレベラーには、圧延ロールの作業部のロール本体の長さが５００ｍｍで、ロール径が５００ｍｍであるフラットロールを取り付けた。
【００８６】
６番のテンションレベラーには、圧延ロールの作業部のロール本体の長さが５００ｍｍで、ロール径が５００ｍｍで、ラグボス高さＨ＝２０ｍｍで、両端の直線分（即ち前記第１と第３直線分、以下同じ）の長さがＡＢ＝ＥＦ＝９０ｍｍで、中間直線分（即ち前記第２直線分、以下同じ）ＣＤの長さが２４０ｍｍで、遷移曲線分ＢＣとＤＥ（即ち前記第１遷移曲線分ＢＣと第２遷移曲線分ＤＥ、以下同じ）の水平方向への投影長さが４０ｍｍである凸ロールを取り付けた。
【００８７】
７番のテンションレベラーには、圧延ロールの作業部のロール本体の長さが５００ｍｍで、ロール径が５００ｍｍで、ラグボス高さＨ＝２０ｍｍで、両端の直線分の長さがＡＢ＝ＥＦ＝１０５ｍｍで、中間直線分ＣＤの長さが２１０ｍｍで、遷移曲線分ＢＣとＤＥの水平方向への投影長さが４０ｍｍである凸ロールを取り付けた。
【００８８】
８番のテンションレベラーには、圧延ロールの作業部のロール本体の長さが５００ｍｍで、ロール径が５００ｍｍで、ラグボス高さＨ＝２０ｍｍで、両端の直線分の長さがＡＢ＝ＥＦ＝１２０ｍｍで、中間直線分ＣＤの長さが１８０ｍｍで、遷移曲線分ＢＣとＤＥの水平方向への投影長さが４０ｍｍである凸ロールを取り付けた。
【００８９】
９番のテンションレベラーには、圧延ロールの作業部のロール本体の長さが５００ｍｍで、ロール径が５００ｍｍで、ラグボス高さＨ＝２０ｍｍで、両端の直線分の長さがＡＢ＝ＥＦ＝１３５ｍｍで、中間直線分ＣＤの長さが１５０ｍｍで、遷移曲線分ＢＣとＤＥの水平方向への投影長さが４０ｍｍである凸ロールを取り付けた。
【００９０】
実施例二：
１〜５番のテンションレベラーには、圧延ロールの作業部のロール本体の長さが５００ｍｍで、ロール径が５００ｍｍであるフラットロールを取り付けた。
【００９１】
６番のテンションレベラーには、圧延ロールの作業部のロール本体の長さが５００ｍｍで、ロール径が５００ｍｍで、ラグボス高さＨ＝２０ｍｍで、両端の直線分の長さがＡＢ＝ＥＦ＝８５ｍｍで、中間直線分ＣＤの長さが２５０ｍｍで、遷移曲線分ＢＣとＤＥの水平方向への投影長さが４０ｍｍである凸ロールを取り付けた。
【００９２】
７番のテンションレベラーには、圧延ロールの作業部のロール本体の長さが５００ｍｍで、ロール径が５００ｍｍで、ラグボス高さＨ＝２０ｍｍで、両端の直線分の長さがＡＢ＝ＥＦ＝９５ｍｍで、中間直線分ＣＤの長さが２３０ｍｍで、遷移曲線分ＢＣとＤＥの水平方向への投影長さが４０ｍｍである凸ロールを取り付けた。
【００９３】
８番のテンションレベラーには、圧延ロールの作業部のロール本体の長さが５００ｍｍで、ロール径が５００ｍｍで、ラグボス高さＨ＝２０ｍｍで、両端の直線分の長さがＡＢ＝ＥＦ＝１０５ｍｍで、中間直線分ＣＤの長さが２１０ｍｍで、遷移曲線分ＢＣとＤＥの水平方向への投影長さが４０ｍｍである凸ロールを取り付けた。
【００９４】
９番のテンションレベラーには、圧延ロールの作業部のロール本体の長さが５００ｍｍで、ロール径が５００ｍｍで、ラグボス高さＨ＝２０ｍｍで、両端の直線分の長さがＡＢ＝ＥＦ＝１１５ｍｍで、中間直線分ＣＤの長さが１９０ｍｍで、遷移曲線分ＢＣとＤＥの水平方向への投影長さが４０ｍｍである凸ロールを取り付けた。
【００９５】
残りは実施例一と同様にした。
実施例三：
１〜５番のテンションレベラーには、圧延ロールの作業部のロール本体の長さが５００ｍｍで、ロール径が５００ｍｍであるフラットロールを取り付けた。
【００９６】
６番のテンションレベラーには、圧延ロールの作業部のロール本体の長さが５００ｍｍで、ロール径が５００ｍｍで、ラグボス高さＨ＝２０ｍｍで、両端の直線分の長さがＡＢ＝ＥＦ＝９０ｍｍで、中間直線分ＣＤの長さが２４０ｍｍで、遷移曲線分ＢＣとＤＥの水平方向への投影長さが４０ｍｍである凸ロールを取り付けた。
【００９７】
７番のテンションレベラーには、圧延ロールの作業部のロール本体の長さが５００ｍｍで、ロール径が５００ｍｍで、ラグボス高さＨ＝２０ｍｍで、両端の直線分の長さがＡＢ＝ＥＦ＝１０５ｍｍで、中間直線分ＣＤの長さが２１０ｍｍで、遷移曲線分ＢＣとＤＥの水平方向への投影長さが４０ｍｍである凸ロールを取り付けた。
【００９８】
８番のテンションレベラーには、圧延ロールの作業部のロール本体の長さが５００ｍｍで、ロール径が５００ｍｍで、ラグボス高さＨ＝２０ｍｍで、両端の直線分の長さがＡＢ＝ＥＦ＝１２０ｍｍで、中間直線分ＣＤの長さが１８０ｍｍで、遷移曲線分ＢＣとＤＥの水平方向への投影長さが４０ｍｍである凸ロールを取り付けた。
【００９９】
９番のテンションレベラーには、圧延ロールの作業部のロール本体の長さが５００ｍｍで、ロール径が５００ｍｍであるフラットロールを取り付けた。
【０１００】
残りは実施例一と同様にした。
実施例四：
１〜４番のテンションレベラーには、圧延ロールの作業部のロール本体の長さが５００ｍｍで、ロール径が５００ｍｍであるフラットロールを取り付けた。
【０１０１】
５番のテンションレベラーには、圧延ロールの作業部のロール本体の長さが５００ｍｍで、ロール径が５００ｍｍで、ラグボス高さＨ＝２０ｍｍで、両端の直線分の長さがＡＢ＝ＥＦ＝８５ｍｍで、中間直線分ＣＤの長さが２５０ｍｍで、遷移曲線分ＢＣとＤＥの水平方向への投影長さが４０ｍｍである凸ロールを取り付けた。
【０１０２】
６番のテンションレベラーには、圧延ロールの作業部のロール本体の長さが５００ｍｍで、ロール径が５００ｍｍで、ラグボス高さＨ＝２０ｍｍで、両端の直線分の長さがＡＢ＝ＥＦ＝９５ｍｍで、中間直線分ＣＤの長さが２３０ｍｍで、遷移曲線分ＢＣとＤＥの水平方向への投影長さが４０ｍｍである凸ロールを取り付けた。
【０１０３】
７番のテンションレベラーには、圧延ロールの作業部のロール本体の長さが５００ｍｍで、ロール径が５００ｍｍで、ラグボス高さＨ＝２０ｍｍで、両端の直線分の長さがＡＢ＝ＥＦ＝１０５ｍｍで、中間直線分ＣＤの長さが２１０ｍｍで、遷移曲線分ＢＣとＤＥの水平方向への投影長さが４０ｍｍである凸ロールを取り付けた。
【０１０４】
８番のテンションレベラーには、圧延ロールの作業部のロール本体の長さが５００ｍｍで、ロール径が５００ｍｍで、ラグボス高さＨ＝２０ｍｍで、両端の直線分の長さがＡＢ＝ＥＦ＝１１５ｍｍで、中間直線分ＣＤの長さが１９０ｍｍで、遷移曲線分ＢＣとＤＥの水平方向への投影長さが４０ｍｍである凸ロールを取り付けた。
【０１０５】
９番のテンションレベラーには、圧延ロールの作業部のロール本体の長さが５００ｍｍで、ロール径が５００ｍｍであるフラットロールを取り付けた。
【０１０６】
残りは実施例一と同様にした。
以上のように、本発明を実施する時、まず本発明の方法に従い、さまざまな鋼種、スラブ絞り速度、冷却条件、過熱度に基づき、鋳造スラブが各テンションレベラーに到達する時の三次元温度場分布、二相領域、固相領域の厚さ、及び
【０１０７】
【数２０】
2021535838.tif 000022
【０１０８】
を計算し、
【０１０９】
【数２１】
2021535838.tif 000023
【０１１０】
を軽圧下区間とし、モデル計算に基づき、圧下の開始ロールと終了ロールの位置を決定し、体積収縮量に基づき、各ロールを圧下量を決定し、鋳造スラブが圧下区間に入ると、単一ロールの圧下量を５ｍｍ以下とし、
【０１１１】
【数２２】
2021535838.tif 000024
【０１１２】
の場合に、単一ロールの圧下量を最大で１０ｍｍとする。
本発明の技術方案は、ブルーム連続鋳造用のフラットロールと凸ロールの組み合わせによる軽圧下方法により、両側の凝固した凝固シェルによる大きな変形抵抗を回避し、凸ロールテンションレベラーの圧下力を低減させることができる。鋳造スラブの凝固完了点で
【０１１３】
【数２３】
2021535838.tif 000025
【０１１４】
で大圧下を行い、鋳造スラブの中心部の緻密度を上げることができると共に、凸ロールと鋳造スラブの接触面積が小さくなり、摩擦力が小さくなるので、鋳造スラブの連続鋳造プロセスのスラブ絞り抵抗も小さくなる。
【０１１５】
本発明は金属鋳造の分野に幅広く適用できる。
【図１】
2021535838.tif 000036
【図２】
2021535838.tif 000037
【図３】
2021535838.tif 000038
【図４】
2021535838.tif 000039
【図５】
2021535838.tif 000040
【図６】
2021535838.tif 000041
【国際調査報告】
2021535838.tif 000042
2021535838.tif 000043
2021535838.tif 000044
2021535838.tif 000045